АНИОНООБМЕННЫЙ СОРБЕНТ ДЛЯ ИОНОХРОМАТОГРАФИЧЕСКОГО ОПРЕДЕЛЕНИЯ ОРГАНИЧЕСКИХ И НЕОРГАНИЧЕСКИХ АНИОНОВ И СПОСОБ ЕГО ИЗГОТОВЛЕНИЯ

1. Анионообменный сорбент для ионохроматографического определения органических и неорганических анионов на основе аминированной матрицы, причем матрица выбрана из ряда: полимер на основе дивинилбензола, выступающего в качестве сшивающего агента в данном полимере, полиметакрилат, диоксид кремния, диоксид титана, диоксид циркония или оксид алюминия, с химически привитой к ней с помощью спейсера четвертичной аммониевой функциональной группой, входящей в основную или боковую цепь водорастворимого полимера, при этом четвертичная аммониевая функциональная группа содержит по-крайней мере один 2-гидроксипропильный радикал, и общая формула сорбента соответствует формуле (1).
1
2
где R-(СН)n, n=2-8,
2
R - выбран из ряда: Н, ОН, Hal (галоген), Alkyl (алкильный радикал),
- четвертичная аммониевая группа, входящая в основную или боковую цепь водорастворимого полимера и содержащая, по крайней мере, один 2-гидроксипропильный радикал.
2. Анионообменный сорбент по п.1, отличающийся тем, что в качестве полимера на основе дивинилбензола, выступающего в качестве сшивающего агента, используют сополимер стирола и дивинилбензола.
3. Анионообменный сорбент по п.1, отличающийся тем, что в качестве полимера на основе дивинилбензола, выступающего в качестве сшивающего агента, используют сополимер этилвинилбензола и дивинилбензола.
4. Анионообменный сорбент по п.1, отличающийся тем, что при использовании в качестве матрицы полимера на основе дивинилбензола, выступающего в качестве сшивающего агента, размер частиц полимера составляет 3-10 мкм, а степень сшивки не менее 25%.
5. Анионообменный сорбент по п.1, отличающийся тем, что при использовании в качестве матрицы полиметакрилата размер частиц матрицы составляет 3-10 мкм.
6. Анионообменный сорбент по п.1, отличающийся тем, что при использовании в качестве матрицы оксидов, выбранных из ряда диоксид кремния, диоксид титана, оксид алюминия или диоксид циркония, размер частиц матрицы составляет 1-10 мкм.
7. Способ получения анионообменного сорбента, соответствующего п.1, для ионохроматографического определения органических и неорганических анионов, включающий следующую последовательность операций:
- в качестве исходного соединения берут аминированную матрицу, выбранную из ряда аминированных: полимера на основе дивинилбензола, в котором дивинилбензол является сшивающим агентом, полиметакрилата, диоксида кремния, диоксида титана, диоксид циркония или оксида алюминия.
- химически прививают к ней спейсер на основе соединения из класса диглицидиловых эфиров;
- модифицируют полученные соединения водорастворимым полимером, содержащим в цепи первичные либо вторичные аминогруппы;
- алкилируют полученное соединение оксираном.
8. Способ по п.7, отличающийся тем, что в качестве полимера на основе дивинилбензола, выступающего в качестве сшивающего агента, используют сополимер стирола и дивинилбензола.
9. Способ по п.7, отличающийся тем, что в качестве полимера на основе дивинилбензола, выступающего в качестве сшивающего агента, используют сополимер этилвинилбензола и дивинилбензола.
10. Способ по п.7, отличающийся тем, что при использовании в качестве матрицы полимера на основе дивинилбензола, выступающего в качестве сшивающего агента, размер его частиц составляет 3-10 мкм, а степень сшивки не менее 25%.
11. Способ по п.7, отличающийся тем, что при использовании в качестве матрицы полиметакрилата размер его частиц составляет 3-10 мкм.
12. Способ по п.7, отличающийся тем, что при использовании в качестве матрицы диоксида кремния, диоксида титана, диоксида циркония или оксида алюминия размеры частиц оксидов составляют 1-10 мкм.
13. Способ по п.7, отличающийся тем, что в качестве оксирана для алкилирования аминогрупп используют эпихлоргидрин.
14. Способ по п.7, отличающийся тем, что в качестве оксирана для алкилирования аминогрупп используют глицидол.